(57)【要約】【課題】本発明は、電気化学素子のための新規添加剤を含む電解質と、その電気化学素子とを提供する。【解決手段】添加剤は、下記式（Ｉ）によって表される化合物である。2010171011.tif 000010（式中、Ｒ１およびＲ２は、独立して水素、メチル、エチルまたはハロゲンであり、ｎおよびｍは独立して１、２または３の整数である。）本発明の添加剤は、アノード上の炭素質材料の表面を保護し、剥離の発生を抑えることにより、電気化学素子の寿命を向上させることができる。さらに、本発明の添加剤は、充放電サイクル中のカソード上の容量の減衰を遅らせて、より良好な性能を維持する。【選択図】なし【特許請求の範囲】
【請求項１】
有機溶媒と、
塩と、
式（Ｉ）：
【化１】
2010171011.tif 000008
（式中、Ｒ１およびＲ２は、独立して水素、メチル、エチルまたはハロゲンであり、ｎおよびｍは独立して１、２または３の整数である）で表される化合物と、を含む電気化学素子用電解質。
【請求項２】
式（Ｉ）で表される化合物は、式（Ｉ−ａ）：
【化２】
2010171011.tif 000009
で表される化合物である請求項１に記載の電解質。
【請求項３】
式（Ｉ）で表される化合物の量は、０．１〜１０重量％である請求項１に記載の電解質。
【請求項４】
式（Ｉ）で表される化合物の量は、０．５〜５重量％である請求項３に記載の電解質。
【請求項５】
前記有機溶媒は、環状カーボネート、直鎖状カーボネート、ラクトン、エーテル、エステル、アセトニトリル、ラクタム、ケトンおよびそれらハロゲン誘導体からなる群より選択される請求項１に記載の電解質。
【請求項６】
前記塩のカチオンは、Ｌｉ＋、Ｎａ＋およびＫ＋からなる群より選択される請求項１に記載の電解質。
【請求項７】
前記塩のアニオンは、ＰＦ６−、ＢＦ４−、Ｃｌ−、Ｂｒ−、Ｉ−、ＣｌＯ４−、ＡｓＦ６−、ＣＨ３ＣＯ２−、ＣＦ３ＳＯ３−、Ｎ（ＣＦ３ＳＯ２）２−およびＣ（ＣＦ２ＳＯ２）３−からなる群より選択される請求項６に記載の電解質。
【請求項８】
アノードと、カソードと、請求項１に記載の電解質とを含む電気化学素子。
【請求項９】
リチウムイオン二次電池である請求項８に記載の電気化学素子。
【請求項１０】
電解質の添加剤として用いるための式（Ｉ）で表される化合物の使用方法。
【発明の詳細な説明】
【技術分野】
【０００１】
本発明は、電気化学素子用非水電解質に関し、より詳細には、劣化の発生を抑制するのに有用な電解質添加物、およびそれを有する電気化学素子に関する。
【背景技術】
【０００２】
近年、省エネ技術を研究する傾向が高まっている。携帯電話、カムコーダー、ノート型パソコンなどのいくつかの局面において、充電式電池が広く利用されている。二次電池により関心がもたれる関連分野についても広範囲に研究が行われている。二次電池については、主にエネルギー密度とサイクル寿命を高めることが研究されている。
【０００３】
現行の二次電池において、リチウム電池は１９９０年代に開発されたものである。水性電解質を用いた従来の電池（ニッケル水素化物電池、ニッケルカドミウム電池、および鉛酸電池など）と比較して、リチウムイオン電池は、高い使用電圧とエネルギー密度を有する。したがって、人々はリチウムイオン電池の研究に多くの時間を投じている。しかしながら、リチウムイオン電池の欠点のひとつに、充放電サイクルを繰り返す間に容量が減衰することがある。リチウムイオン電池の容量が大きいほど、この問題は深刻になる。したがって、リチウムイオン電池の寿命をさらに向上させる必要がある。リチウム電池の寿命を向上させる一つの手法としては、適切な添加剤によって電解質組成を改変することがある。
【０００４】
リチウムイオン電池の電解質において、カーボネート系有機化合物が溶媒として広く用いられている。それらは、構造および特性によって簡単に次の２つの群に分けられる。一方の群は、炭酸エチレン（ＥＣ）や炭酸プロピレン（ＰＣ）などの高い誘電率と粘性を有する環状カーボネートであり、他方の群は、炭酸ジメチル（ＤＭＣ）、炭酸ジエチル（ＤＥＣ）および炭酸エチルメチル（ＥＭＣ）などの低い誘電率と粘性を有する直鎖状カーボネートである。理想的な電解質は、高い誘電率と低い粘性とを同時に有していなければならない。したがって、一般的な電解質は、誘電率と粘性の両方の要求される特性を得るために、環状カーボネートと直鎖状カーボネートとの混合物を含んでいる。
【０００５】
しかしながら、ＥＣおよびＰＣはそれぞれ次のような特性を有している。最初の充電工程において、ＥＣは、アノード表面上に、固体電解質界面（ＳＥＩ）などの安定した不活性化層を形成して、アノード材料が剥離するのを防ぐことができるが、ＰＣはこれを行えない。しかしながら、ＥＣは３７℃（ＥＣの融点）未満でその流動性を失う。そのため、低温下においては電池の充放電性能が悪くなる。反対に、ＰＣは融点が低い（−４９℃）ことから、低温下でも良好な流動性を持つものの、充電過程の間に黒鉛層中にリチウムイオンとのコインターカレーションを引き起こしやすく、有害な黒鉛の剥離につながることになる。したがって、ＰＣの含量が高すぎると、通常は電池の寿命が短くなる。
【０００６】
上記の問題を解決するために、市販の電解質においては、通常ＥＣとＰＣの混合物を用いて、上記の欠点を回避し、電池の性能を高めている。溶媒の比率を調節する以外では、添加剤を用いることが、電池の寿命、容量、低温性能を向上させるための最も有効な方法である。それにもかかわらず、炭酸、亜硫酸、硫酸、リン酸ビニレンまたはその誘導体などの一般的な添加剤は、高額であるだけでなく、辛うじて満足な効果を有するにすぎない。
【０００７】
この点において、特許文献１は、リチウムイオン二次電池における電解質の添加物として使用されるアクリル酸化合物を開示している。この添加物（アクリル酸）は、リチウムイオン二次電池におけるガス還元とアノードの減衰を抑制することができる。さらに、特許文献２は、リチウムイオン二次電池における電解質の添加物として使用される、少なくとも３つのアクリルアルデヒド基を有するアクリル酸化合物を開示している。この化合物は、アノード上での還元反応によって、固体電解質界面（ＳＥＩ）層を形成することができる。ＳＥＩ層は、電解質の劣化を抑制し、電池のサイクル寿命を向上させることができる。さらに、特許文献３は、リチウムイオン二次電池における電解質の添加物として使用される重合可能な二重結合を有したアクリル酸化合物を開示している。このアクリル酸化合物もまたＳＥＩ層を形成する効果を有する。
【０００８】
既存の技術に基づいて、我々は、炭素質材料の表面上に安定なＳＥＩ層を形成して、その剥離を抑制することによりリチウムイオン二次電池の寿命をさらに向上させるために有用な新規なリチウムイオン電池の添加物を開発することを望んでいる。
【先行技術文献】
【特許文献】
【０００９】
【特許文献１】特開２００２−１５８０３４号公報
【特許文献２】特開２００３−１６８４７９号公報
【特許文献３】国際公開第２００８／０５０９７１号パンフレット
【発明の概要】
【発明が解決しようとする課題】
【００１０】
従来技術の欠点に鑑みて、本発明の１つの目的は、リチウムイオン二次電池などの電気化学素子のための非水電解質を提供することにある。新しい添加剤を用いることにより、アノードの炭素質材料の表面上に安定なＳＥＩ層を形成して、剥離の発生を抑えることにより電池の寿命を向上させることができる。さらに、この電解質は、充放電サイクル中のカソード上での容量の減衰を遅らせるのにも有益である。したがって、より良好な性能を長く維持することができる。
【００１１】
本発明の他の目的は、前記電解質を用いた電気化学素子を提供することにある。電解質が新規な添加剤を有しているので、アノードの炭素質材料の表面上に安定なＳＥＩ層を形成して、剥離の発生を抑えることにより電池の寿命を向上させることができる。さらに、電解質は、充放電サイクル中のカソード上での容量の減衰を遅らせるのにも有益である。したがって、より良好な性能を長く維持することができる。
【課題を解決するための手段】
【００１２】
上記の目的を達成するために、本発明は、有機溶媒と、塩と、式（Ｉ）：
【００１３】
【化１】
2010171011.tif 000002
（式中、Ｒ１およびＲ２は独立して、水素、メチル、エチルまたはハロゲンであり、ｎおよびｍは独立して、１、２または３の整数である）によって表される化合物とを含む電気化学素子用電解質を提供する。
【００１４】
式（Ｉ）で表される前記化合物は、電解質の添加剤として使用される場合、電気化学素子におけるアノードの炭素質材料の表面上に、特別のＳＥＩ層を形成することができる。前記特別のＳＥＩ層は炭素質材料の構造を保護できるだけでなく、充放電サイクル中の剥離の発生を抑えることもできる。したがって、電池の寿命を向上させることができる。さらに、従来の添加剤であるプロパンスルトン（ＰＳ）や炭酸ビニレン（ＶＣ）と比較して、本発明の添加剤は、ＰＣ電解質中での炭素質材料の耐久性を高めることができ、より少量の添加剤で炭素質材料を保護する効果を達成することができる。さらに、添加剤は、充放電サイクル中のカソード上の容量の減衰を遅らせて、より良好な性能を長い間維持するのにも有用である。
【００１５】
好ましくは、本発明の電解質は、式（Ｉ−ａ）：
【００１６】
【化２】
2010171011.tif 000003
によって示される化合物を含む。
【００１７】
好ましくは、式（Ｉ）で表される化合物の量は、０．１〜１０重量％である。より好ましくは、式（Ｉ）で表される化合物の量は、０．５〜５重量％である。
好ましくは、前記有機溶媒は、環状カーボネート、直鎖状カーボネート、ラクトン、エーテル、エステル、アセトニトリル、ラクタム、ケトンおよびそれらのハロゲン誘導体からなる群より選択される。
【００１８】
好ましくは、前記塩のカチオンは、Ｌｉ＋、Ｎａ＋およびＫ＋からなる群より選択され、前記塩のアニオンは、ＰＦ６−、ＢＦ４−、Ｃｌ−、Ｂｒ−、Ｉ−、ＣｌＯ４−、ＡｓＦ６−、ＣＨ３ＣＯ２−、ＣＦ３ＳＯ３−、Ｎ（ＣＦ３ＳＯ２）２−およびＣ（ＣＦ２ＳＯ２）３−からなる群より選択される。
【００１９】
本発明は、アノードと、カソードと、本発明の電解質とを含む電気化学素子も提供する。
好ましくは、前記電気化学素子はリチウムイオン二次電池である。
【００２０】
さらに本発明は、電解質の添加剤として用いるための式（Ｉ）で表される化合物の用途も提供する。
上記より、本発明の電気化学用電解質において、新しい添加剤が用いられる。この新しい添加剤は、アノードの炭素質材料の表面上に特別のＳＥＩ層を形成して、剥離の発生を抑えることにより、電池の寿命を向上させることができる。さらに、新しい添加剤は、カソード上での容量の減衰を遅らせることができる。従来の電解質の添加剤（プロパンスルトン（ＰＳ）や炭酸ビニレン（ＶＣ）など）と比較して、新しい添加剤は、剥離発生の抑制により優れた効果を有する。
【図面の簡単な説明】
【００２１】
【図１】（Ａ）本発明の実施例１および比較例１の電池によるサイクリックボルタメトリー試験の第１サイクルの結果を示す図、（Ｂ）本発明の実施例１および比較例１の電池によるサイクリックボルタメトリー試験の第２サイクルの結果を示す図。
【図２】サイクリックボルタメトリー試験後の、比較例１および実施例１の炭素質材料の表面を示す図。
【図３】（Ａ）本発明の比較例２の電池による充放電試験の結果を示す図、（Ｂ）本発明の比較例３の電池による充放電試験の結果を示す図。
【図４】（Ａ）本発明の比較例４の電池による充放電試験の結果を示す図、（Ｂ）本発明の実施例２の電池による充放電試験の結果を示す図。
【図５】本発明の実施例３および比較例５の電池によるサイクル寿命試験の結果を示す図。
【図６】本発明の実施例４および比較例６の電池によるサイクル寿命試験の結果を示す図。
【発明を実施するための形態】
【００２２】
上述のように、本発明の電気化学素子用の電解質において、新しい添加剤が用いられる。新しい添加剤は、アノードの炭素質材料の表面上に特別のＳＥＩ層を形成することができる。この特別のＳＥＩ層は、炭素質材料の構造を保護できるだけでなく、充放電サイクル中の剥離の発生を抑制することもでき、結果として電池寿命が向上する。さらに、新しい添加剤は、ＰＣ電解質中での炭素質材料の耐久性を高めることができるだけでなく、従来の添加剤（ＰＳおよびＶＣ）と比べて、より少量の添加剤で炭素質材料を保護する効果を達成することができる。さらに、添加剤は、充放電サイクル中のカソード上の容量の減衰を遅らせて、より良好な性能を長い間維持するのにも有用である。
【００２３】
本発明において用いる有機溶媒は、従来の有機溶媒であってよい。たとえば、有機溶媒としては、限定はされないが、環状カーボネート、直鎖状カーボネート、ラクトン、エーテル、エステル、アセトニトリル、ラクタム、ケトンまたはそれらのハロゲン誘導体が挙げられる。
【００２４】
本発明において用いる塩も従来の塩である。塩のカチオンとしては、限定はされないが、Ｌｉ＋、Ｎａ＋またはＫ＋が挙げられ、塩のアニオンとしては、限定はされないが、ＰＦ６−、ＢＦ４−、Ｃｌ−、Ｂｒ−、Ｉ−、ＣｌＯ４−、ＡｓＦ６−、ＣＨ３ＣＯ２−、ＣＦ３ＳＯ３−、Ｎ（ＣＦ３ＳＯ２）２−またはＣ（ＣＦ２ＳＯ２）３−が挙げられる。
【００２５】
本発明の電解質は、一般的な電気化学素子、特にリチウムイオン二次電池に適している。
本発明の実施例を以下に示すが、これらの例は本発明を限定するために用いられるものではない。本発明の趣旨および範囲から逸脱しない限りにおいてあらゆる修正例および変更例が当業者によって行われうる。本発明の範囲は、添付の特許請求の範囲によって規定される。
【実施例】
【００２６】
実施例１：本発明の添加剤を有するリチウムイオン二次電池のサイクリックボルタメトリー試験
本発明の実施例１による試験は、リチウムイオン二次電池において行った。表１には、実施例１のリチウムイオン二次電池において使用した材料と成分を示した。比較例１では、添加剤を用いないことを除いては実施例１と同じ材料を用いた。本発明において使用した電極材料およびその製造方法は当業者に周知のものであり、本発明の技術的特徴は、本開示に従って当業者によって容易に理解および実施されうるものであるため、ここではその過程について詳述はしない。また、表１において使用した添加剤の濃度は１重量％であったが、当業者によって容易に理解されるように、添加剤の濃度は、０．１重量％〜１０重量％の範囲であってもよい。したがって、表１に挙げた濃度は、説明のために用いたのであって、本発明を限定するために用いたのではない。
【００２７】
【表１】
2010171011.tif 000004
サイクリックボルタメトリー試験
実施例１および比較例１の電池についてサイクリックボルタメトリー（ＣＶ）試験を行った。上述のように、ＣＶ試験において使用した電極シートの材料およびその製造方法は当業者によって周知であり、本発明を限定するために用いられたものではない。ＣＶ試験において使用した電極シートの作成には、限定はされないが、ロール状アノードシートを２×４ｃｍ２の大きさ（スラリーでコーティングした部分（すなわち表１において使用したアノードシート部分）が２×２ｃｍ２、銅箔の部分が２×４ｃｍ２とした）に裁断する工程と、裁断された電極シート上の銅箔部分の中央にＮｉハンドルを超音波溶接機によって溶接する工程と、試験のために１３ｍｍの直径を有する円形領域を残して、絶縁テープを溶接アノードシートの面とその縁部に貼着する工程とが含まれる。
【００２８】
ＣＶ試験は、ＥＣ／ＤＥＣ（重量比１／１）および１ＭのＬｉＰＦ６を含む電解質を入れた電解質浴中で行った。さらに、裁断および貼着後のアノードシートを作用電極に接続し、リチウム金属を対向電極および参照電極として用いた。試験は、Ｈ２ＯおよびＯ２の濃度が１０ｐｐｍ未満の室温のアルゴン雰囲気下にあるグローブボックス中で行った。試験のための条件は、走査速度１．０ｍＶ／ｓ、および走査電圧０〜２Ｖとした。試験結果を図１（Ｂ）に示した。第２サイクルの走査中に、本発明の添加剤を加えた場合には０．４〜０．６Ｖ以内に明らかなピークが認められたが、これは、アノード上にＳＥＩ層が絶えず形成されていることを示すものである。上記の結果から、本発明の添加剤は、アノード上における安定なＳＥＩ層の形成を促進するのに有益であった。
【００２９】
サイクリックボルタメトリー試験後、アノードシートの表面を表面電子顕微鏡を用いて観察した。結果を図２に示した。図２に見られるように、実施例１においては、炭素質材料の表面上に厚いＳＥＩ層が形成されていた。実施例１のＳＥＩ層と比較して、比較例１のＳＥＩ層は薄く、ゆるい構造を有していた。このことから、実施例に用いた添加剤が安定なＳＥＩ層を形成するのに有用であることが証明された。
【００３０】
実施例２：本発明の添加剤を有するリチウムイオン二次電池の充放電試験
本発明の実施例２による試験は、リチウムイオン二次電池において行った。表２には、実施例２のリチウムイオン二次電池において使用した材料と成分を示した。比較例２では、添加剤を用いないことを除いては実施例２と同じ材料を用い、比較例３では、１．０重量％のＰＳを添加剤として用いたことを除いては実施例２と同じ材料を用い、比較例４では、１．０重量％のＶＣを添加剤として用いたことを除いては実施例２と同じ材料を用いた。
【００３１】
【表２】
2010171011.tif 000005
充放電試験
電池の充放電性能を調べるために、実施例２および比較例２、３および４の電池をコイン半電池に加工し、充放電試験装置（８チャンネル）に接続した。充放電試験において、電池は、０．１Ｃでカットオフ電圧０．００３Ｖまで充電した後、０．１Ｃでカットオフ電圧１．８Ｖまで放電し、これを充放電サイクルとした。この試験において、全５回の充放電サイクルを行った。さらに、試験中の電圧の変化をコンピュータによって記録し、得られたデータを計算して容量値を得た。
【００３２】
図３（Ａ）〜図４（Ｂ）は、それぞれ比較例２、３および４、および実施例２の電池による充放電試験の結果を示したものである。これらの図において、図３（Ａ）は、添加剤を含まない比較例２の電池が、第１放電サイクルの間に正常な放電をできなくなっていることを示し、このことから、充放電試験の第１サイクルにおいて炭素質材料が崩壊したことがわかる。図３（Ｂ）は、１重量％のＰＳを含む比較例３の電池が、充放電試験の第１サイクル中には正常に放電を行うことができるが、充放電試験の第２サイクルの後には、充放電容量が急速に減衰することを示している。この結果は、充放電試験の第２サイクルの後に炭素質材料が崩壊することを実証した。さらに、図３（Ｂ）は、５回目の可逆放電容量は、最初の放電容量の７％未満の２１ｍＡｈ／ｇであったことを示す。図４（Ａ）は、１重量％のＶＣを含む比較例４の電池が、充放電試験の第１サイクル中に崩壊し、第１可逆放電容量が２０ｍＡｈ／ｇ未満であったことを示す。図４（Ｂ）は、１重量％の式（Ｉ−ａ）の化合物を含む実施例２の電池が、３００ｍＡｈ／ｇを超える放電容量を有することを示し、このことから、電池は連続した５回の充放電試験後にも優れた可逆的充放電特性を維持していることがわかった。上記の結果から、本発明の電解質は、電池において用いられる材料の剥離を抑えるのに有用であり、電池の寿命を向上させた。
【００３３】
実施例３：本発明の添加剤を有するリチウムイオン二次電池のサイクル寿命試験
本発明の実施例３による試験は、リチウムイオン二次電池において行った。表３には、実施例３のリチウムイオン二次電池において使用した材料と成分を示した。比較例５では、添加剤を用いなかったこと以外は、実施例３と同じ材料を用いた。
【００３４】
【表３】
2010171011.tif 000006
サイクル寿命試験
電池のサイクル寿命を調べるために、実施例３および比較例５の電池をコイン半電池に加工し、充放電試験装置（８チャンネル）に接続した。充放電試験において、電池は、０．１Ｃでカットオフ電圧０．００３Ｖまで充電した後、０．５Ｃでカットオフ電圧１．８Ｖまで放電し、これを充放電サイクルとした。この試験において、全３０回の充放電サイクルを行った。さらに、試験中の電圧の変化をコンピュータによって記録し、得られたデータを計算して容量値を得た。
【００３５】
図５は、本発明の実施例３および比較例５の電池によるサイクル寿命試験の結果を示したものである。サイクル寿命試験の結果によれば、実施例３の電池の容量は、添加剤を含まない比較例５のものより高かった。さらに、実施例３の電池は、３０回のサイクル寿命試験後でも３００ｍＡｈ／ｇを超える容量を有していたのに対し、比較例５の電池の容量は５０ｍＡｈ／ｇ未満にまで減衰していた。この結果は、本発明の添加剤が電池の容量を高め、電池のサイクル寿命を効果的に向上させることができることを示した。
【００３６】
実施例４：カソードシートに対する本発明の電解質の効果
上述のような実施例１〜３は、すべて、アノードシートに対する本発明の電解質の効果を示す試験結果であった。本発明の電解質の、カソードシートへの効果を調べるために、ＬｉＦｅＰＯ４／導電性カーボンブラック／ＰＶｄＦとリチウム金属とをそれぞれカソードとアノードとして用いた。表４には、実施例４のリチウムイオン二次電池において使用した材料と成分を詳細に示した。同様に、本発明において使用したカソードシートの材料およびその製造方法は、当該技術分野において周知であるので、ここには記載しない。
【００３７】
【表４】
2010171011.tif 000007
実施例４の電池の容量は、室温下での充放電サイクル試験によって測定した。前記試験において、充電条件は、１Ｃの定電流充電および４．０Ｖのカットオフ充電とし、放電条件は、１Ｃの定電流充電および２．５Ｖのカットオフ充電とした。図６からは、容量の変化が充放電サイクルの回数に依存したことがわかるが、比較例６では、添加剤を用いないことを除いては実施例４と同じ材料を使用した。図６に示される結果から、本発明の電解質を用いた電気化学素子は、より高い容量を維持できる。
【００３８】
以上をまとめると、本発明の電解質は、新しい添加剤を用いることによって、アノードの炭素質材料上に安定なＳＥＩ層を形成し、炭素質材料の表面を保護し、剥離の発生を抑制し、それにより電池の寿命を高めることができる。さらに、本発明の添加剤は、カソード上の容量の減衰を遅らせるのに有用であり、より良好な性能を維持した。
【００３９】
他の実施形態
本明細書中に開示するすべての特徴は、任意の組合せで組み合わせることができる。本明細書中に開示するすべての特徴は、同一、同等または同様の目的のために用いられる任意の特徴によって置き換えることができる。したがって、特記しない限り、本明細書中に開示する特徴は、一連の同等または同様の特徴の例示である。
【００４０】
さらに、本開示に基づいて、本発明の趣旨および範囲から逸脱しない限りにおいて、様々な用途および状況に応じて、当業者によって適当な変形例および変更例が実施されてもよい。したがって、他の実施形態も本発明の特許請求の範囲に含まれる。
【図１】
2010171011.tif 000011
【図３】
2010171011.tif 000012
【図４】
2010171011.tif 000013
【図５】
2010171011.tif 000014
【図６】
2010171011.tif 000015
【図２】
2010171011.tif 000016
【外国語明細書】
2010171011000001.pdf